(57)【要約】【課題】  樹脂磁石組成物の押出成形において、クラックが発生したり、磁気特性の低下が発生する。【解決手段】樹脂および添加剤を含む樹脂成分と、強磁性体粉末とを含む、樹脂磁石組成物であって、樹脂成分が、ＪＩＳＫ６９２２−２に規定されたＭＦＲ（１９０℃、２．１６ｋｇｆ）値が互いに異なる射出成形用樹脂Ａ（樹脂Ａ）と、押出成形用樹脂Ｂ（樹脂Ｂ）とを含み、樹脂Ａと樹脂Ｂの前記ＭＦＲ値の比率（樹脂Ａ／樹脂Ｂ）が１０以上であることを特徴とする、押出成形用樹脂磁石組成物とする。特に、ＪＩＳＫ６９２２−２に規定されたＭＦＲ（１９０℃、２．１６ｋｇｆ）値が２２０〜２８０ｇ／１０ｍｉｎであるエチレンエチルアクリレート共重合体と、ＪＩＳＫ６９２２−２に規定されたＭＦＲ（１９０℃、２．１６ｋｇｆ）値が１８〜２２ｇ／１０ｍｉｎであるエチレンエチルアクリレート共重合体とを混合する。【選択図】    図１
2006257245.tif 000002
【特許請求の範囲】
【請求項１】
樹脂および添加剤を含む樹脂成分と、強磁性体粉末とを含む、樹脂磁石組成物であって、
前記樹脂成分が、
ＪＩＳＫ６９２２−２に規定されたＭＦＲ（１９０℃、２．１６ｋｇｆ）値が互いに異なる射出成形用樹脂Ａ（樹脂Ａ）と、押出成形用樹脂Ｂ（樹脂Ｂ）とを含み、
前記樹脂Ａと前記樹脂Ｂの前記ＭＦＲ値の比率（樹脂Ａ／樹脂Ｂ）が１０以上であることを特徴とする、押出成形用樹脂磁石組成物。
【請求項２】
前記の、樹脂および添加剤を含む樹脂成分全体１００重量％に対して、
前記樹脂Ａを３５重量％以上８０重量％以下含み、かつ、
前記樹脂Ｂを１５重量％以上６０重量％以下含むことを特徴とする、
請求項１に記載の、押出成形用樹脂磁石組成物。
【請求項３】
前記樹脂Ａ、樹脂Ｂのいずれかが、少なくともエチレンエチルアクリレート共重合体を含む、請求項１〜２のいずれかに記載の押出成形用樹脂磁石組成物。
【請求項４】
樹脂および添加剤を含む樹脂成分と、強磁性体粉末とを含む、樹脂磁石組成物であって、
前記樹脂成分全体１００重量％に対して、
ＪＩＳＫ６９２２−２に規定されたＭＦＲ（１９０℃、２．１６ｋｇｆ）値が２２０〜２８０ｇ／１０ｍｉｎであるエチレンエチルアクリレート共重合体（樹脂Ａ）を３５重量％以上８０重量％以下含み、かつ、
ＪＩＳＫ６９２２−２に規定されたＭＦＲ（１９０℃、２．１６ｋｇｆ）値が１８〜２２ｇ／１０ｍｉｎであるエチレンエチルアクリレート共重合体（樹脂Ｂ）を１５重量％以上６０重量％以下含む、
ことを特徴とする、押出成形用樹脂磁石組成物。
【請求項５】
前記樹脂成分に加えて、可とう性向上剤（樹脂Ｃ）を含むことを特徴とする、請求項１〜４のいずれかに記載の押出成形用樹脂磁石組成物。
【請求項６】
前記可とう性向上剤（樹脂Ｃ）が、水添スチレン系熱可塑性エラストマーを含むことを特徴とする、請求項１〜５のいずれかに記載の押出成形用樹脂磁石組成物。
【請求項７】
前記樹脂成分全体１００重量％に対して、
前記水添スチレン系熱可塑性エラストマー（樹脂Ｃ）を１０重量％以上３０重量％以下含むことを特徴とする、請求項１〜６のいずれかに記載の押出成形用樹脂磁石組成物。
【請求項８】
樹脂および添加剤を含む前記の樹脂成分が、樹脂磁石組成物全体１００重量％に対して５重量％以上５０重量％以下含まれ、かつ、
前記強磁性体粉末が、樹脂磁石組成物全体１００重量％に対して５０重量％以上９５重量％以下含まれることを特徴とする、
請求項１〜７のいずれかに記載の押出成形用樹脂磁石組成物。
【発明の詳細な説明】
【技術分野】
【０００１】
本発明は、樹脂磁石組成物に関するものである。
【背景技術】
【０００２】
複写機、プリンタ、ファクシミリ等における粉末トナーを用いた画像形成装置に組み込まれるマグネットローラは、次のような樹脂磁石組成物で構成されている。
【０００３】
（１）異方性磁性粉と非結晶性熱可塑性エラストマーと樹脂系滑剤を押出成形するにあたり、非結晶性熱可塑性エラストマーがエチルアクリレート（ＥＡ）分が３５％以上含有するエチレンエチルアクリレート共重合体（ＥＥＡ）で、樹脂系滑剤は低分子量ポリプロピレンとすることにより、配向の乱れによる磁気特性の低下を最小限に抑えられるというものである。（特許文献１）
（２）押出成形材料として、エチレンエチルアクリレート共重合体（ベースポリマー）、ストロンチウムフェライト（異方性フェライト）、および低分子量ポリプロピレン（添加剤）からなるものを用い、配向ダイの内面にＴｉＮ層を形成することにより、磁気特性が高く、かつ形状精度の良いマグネットローラが得られるというものである。（特許文献２）
【特許文献１】特開２００４−１９８４６８
【特許文献２】特開平１０−１０６８３０
【発明の開示】
【発明が解決しようとする課題】
【０００４】
しかしながら、特許文献１では、押出成形物のエッジ部分等にクラックが発生する場合があり、該クラックが割れや欠けの原因となる場合がある。また、クラックを防止するために押出成形温度を下げると磁気特性が低下してしまう場合がある。
【０００５】
また、特許文献２でも特許文献１と同様に、押出成形物のエッジ部分等にクラックが発生する場合がある。また、クラックを防止するために押出成形温度を下げると磁気特性が低下してしまう場合がある。
【課題を解決するための手段】
【０００６】
（１）本発明の第１は、
樹脂および添加剤を含む樹脂成分と、強磁性体粉末とを含む、樹脂磁石組成物であって、
前記樹脂成分が、
ＪＩＳＫ６９２２−２に規定されたＭＦＲ（１９０℃、２．１６ｋｇｆ）値が互いに異なる射出成形用樹脂Ａ（樹脂Ａ）と、押出成形用樹脂Ｂ（樹脂Ｂ）とを含み、
前記樹脂Ａと前記樹脂Ｂの前記ＭＦＲ値の比率（樹脂Ａ／樹脂Ｂ）が１０以上であることを特徴とする、押出成形用樹脂磁石組成物、
である。
【０００７】
（２）本発明の第２は、
前記の、樹脂および添加剤を含む樹脂成分全体１００重量％に対して、
前記樹脂Ａを３５重量％以上８０重量％以下含み、かつ、
前記樹脂Ｂを１５重量％以上６０重量％以下含むことを特徴とする、
本発明の第１に記載の、押出成形用樹脂磁石組成物、
である。
【０００８】
（３）本発明の第３は、
前記樹脂Ａ、樹脂Ｂのいずれかが、少なくともエチレンエチルアクリレート共重合体を含む、本発明の第１〜２のいずれかに記載の押出成形用樹脂磁石組成物、
である。
【０００９】
（４）本発明の第４は、
樹脂および添加剤を含む樹脂成分と、強磁性体粉末とを含む、樹脂磁石組成物であって、
樹脂成分全体１００重量％に対して、
ＪＩＳＫ６９２２−２に規定されたＭＦＲ（１９０℃、２．１６ｋｇｆ）値が２２０〜２８０ｇ／１０ｍｉｎであるエチレンエチルアクリレート共重合体（樹脂Ａ）を３５重量％以上８０重量％以下含み、かつ、
ＪＩＳＫ６９２２−２に規定されたＭＦＲ（１９０℃、２．１６ｋｇｆ）値が１８〜２２ｇ／１０ｍｉｎであるエチレンエチルアクリレート共重合体（樹脂Ｂ）を１５重量％以上６０重量％以下含む、
ことを特徴とする、押出成形用樹脂磁石組成物、
である。
【００１０】
（５）本発明の第５は、
前記樹脂成分に加えて、可とう性向上剤（樹脂Ｃ）を含むことを特徴とする、本発明の第１〜４のいずれかに記載の押出成形用樹脂磁石組成物、
である。
【００１１】
（６）本発明の第６は、
前記可とう性向上剤（樹脂Ｃ）が、水添スチレン系熱可塑性エラストマーを含むことを特徴とする、本発明の第１〜５のいずれかに記載の押出成形用樹脂磁石組成物、
である。
【００１２】
（７）本発明の第７は、
前記樹脂成分全体１００重量％に対して、
前記水添スチレン系熱可塑性エラストマー（樹脂Ｃ）を１０重量％以上３０重量％以下含むことを特徴とする、本発明の第１〜６のいずれかに記載の押出成形用樹脂磁石組成物、
である。
【００１３】
（８）本発明の第８は、
樹脂および添加剤を含む前記の樹脂成分が、樹脂磁石組成物全体１００重量％に対して５重量％以上５０重量％以下含まれ、かつ、
前記強磁性体粉末が、樹脂磁石組成物全体１００重量％に対して５０重量％以上９５重量％以下含まれることを特徴とする、
本発明の第１〜７のいずれかに記載の押出成形用樹脂磁石組成物、
である。
【発明の効果】
【００１４】
本発明（請求項１〜４）により、押出成形時のクラックがなくなり、また、磁気特性も向上する。
【００１５】
本発明（請求項５〜８）により、押出成形時のクラックがなくなり、更に成形物の可とう性が良好となり、かつ磁気特性も向上する。
【発明を実施するための最良の形態】
【００１６】
（１）本発明の第１は、
樹脂および添加剤を含む樹脂成分と、強磁性体粉末とを含む、樹脂磁石組成物であって、
前記樹脂成分が、
ＪＩＳＫ６９２２−２に規定されたＭＦＲ（１９０℃、２．１６ｋｇｆ）値が互いに異なる射出成形用樹脂Ａ（樹脂Ａ）と、押出成形用樹脂Ｂ（樹脂Ｂ）とを含み、
前記樹脂Ａと前記樹脂Ｂの前記ＭＦＲ値の比率（樹脂Ａ／樹脂Ｂ）が１０以上であることを特徴とする、押出成形用樹脂磁石組成物、
である。
射出成形用樹脂Ａと、押出成形用樹脂Ｂとの上記のＭＦＲ比率が、１０以上であると、押出成形時のクラックがなくなり、また、磁気特性も向上する
（２）本発明の第２は、
前記の、樹脂および添加剤を含む樹脂成分全体１００重量％に対して、
前記樹脂Ａを３５重量％以上８０重量％以下含み、かつ、
前記樹脂Ｂを１５重量％以上６０重量％以下含むことを特徴とする、
本発明の第１に記載の、押出成形用樹脂磁石組成物、
である。
本発明では、エチレンエチルアクリレート共重合体を含むことが好ましい。
【００１７】
（３）本発明の第３は、
前記樹脂Ａ、樹脂Ｂのいずれかが、少なくともエチレンエチルアクリレート共重合体を含む、本発明の第１〜２のいずれかに記載の押出成形用樹脂磁石組成物、
である。
【００１８】
（４）本発明の第４は、
樹脂および添加剤を含む樹脂成分と、強磁性体粉末とを含む、樹脂磁石組成物であって、
樹脂成分全体１００重量％に対して、
ＪＩＳＫ６９２２−２に規定されたＭＦＲ（１９０℃、２．１６ｋｇｆ）値が２２０〜２８０ｇ／１０ｍｉｎであるエチレンエチルアクリレート共重合体（樹脂Ａ）を３５重量％以上８０重量％以下含み、かつ、
ＪＩＳＫ６９２２−２に規定されたＭＦＲ（１９０℃、２．１６ｋｇｆ）値が１８〜２２ｇ／１０ｍｉｎであるエチレンエチルアクリレート共重合体（樹脂Ｂ）を１５重量％以上６０重量％以下含む、
ことを特徴とする、押出成形用樹脂磁石組成物、
である。
【００１９】
樹脂Ａは射出成形用樹脂であり、樹脂Ｂは押出成形用樹脂である。射出成形用樹脂としては、公知の任意の樹脂が使用しうる。押出成形用樹脂としては、公知の任意の樹脂が使用しうる。エチレンエチルアクリレート共重合体は、射出成形用、押出成形用のどちらの用途においても、好ましく用いられ得る。
【００２０】
ＪＩＳＫ６９２２−２に規定されたＭＦＲ（１９０℃、２．１６ｋｇｆ）値が２２０〜２８０ｇ／１０ｍｉｎであるエチレンエチルアクリレート共重合体を樹脂Ａとして用いることは、特に好ましい。
【００２１】
本発明の樹脂Ａは、この特定のＭＦＲ値を持つエチレンエチルアクリレート共重合体単独組成であってもよいし、他の射出成形用樹脂との混合物でも良い。
【００２２】
ＪＩＳＫ６９２２−２に規定されたＭＦＲ（１９０℃、２．１６ｋｇｆ）値が１８〜２２ｇ／１０ｍｉｎであるエチレンエチルアクリレート共重合体を樹脂Ｂとして用いることは、特に好ましい。
【００２３】
本発明の樹脂Ｂは、この特定のＭＦＲ値を持つエチレンエチルアクリレート共重合体単独組成であってもよいし、他の押出成形用樹脂との混合物でも良い。
また、ＭＦＲ（メルトフロー値）の測定は、ＪＩＳのＫ６９２２−２に準ずる。
【００２４】
従来、特許文献１や２のように、強磁性体粉末とエチレンエチルアクリレート系樹脂を主とした押出成形樹脂磁石組成物を用いて、マグネットピースあるいは円筒状マグネットを押出成形していた。
【００２５】
本発明では、例えば図１のような押出成形装置により、樹脂磁石組成物の磁性粒子を配向着磁しながら成形し、マグネットピースを得て、該マグネットピースをシャフトの外周面に貼り合わせ図２（斜視図）図３（断面図）のようなマグネットローラを得る。
【００２６】
ここで上記マグネットピースは、磁性粉として異方性フェライト磁性粉の５０重量％〜９５重量％と、樹脂分としてＭＦＲ（１９０℃、２．１６ｋｇｆ）値が２２０〜２８０ｇ／１０ｍｉｎであるエチレンエチルアクリレート共重合体（樹脂Ａ）と、ＭＦＲ（１９０℃、２．１６ｋｇｆ）値が１８〜２２ｇ／１０ｍｉｎであるエチレンエチルアクリレート共重合体（樹脂Ｂ）とを混合した混合樹脂（添加剤含む）を５〜５０重量％とからなる混合物とし、前記混合樹脂の混合比を、樹脂Ａ：樹脂Ｂ＝３５重量％〜８０重量％：６０重量％〜１５重量％とする。更には、樹脂Ａ：樹脂Ｂ＝４０重量％〜６０重量％：２０重量％〜４０重量％とすることが望ましい。
【００２７】
また、添加剤としては、磁性粉の表面処理剤としてシラン系やチタネート系等のカップリング剤、流動性を良好にするポリスチレン系・フッ素系滑剤等、安定剤、可塑剤、もしくは難燃剤などを添加する。上記の磁性粉と樹脂分を混合分散し、溶融混練し、ペレット状に成形した後に、押出成形する。添加剤の重量比率は、樹脂および添加剤を含む樹脂成分の樹脂成分全体１００重量％に対して、１〜１０重量％が好ましく、更に２〜８重量％が好ましく、５重量が最も好ましい。
【００２８】
樹脂Ａを３５重量％未満にすると、溶融樹脂磁石組成物の流動性が低下し、その結果、樹脂磁石組成物中の磁性粒子の配向度が低下し、磁気特性が低下してしまう。また、樹脂Ａが８０重量％を超えると、溶融樹脂磁石組成物の流動性が良くなり過ぎ、押出成形では形状が維持できなり、押出性が低下する。
【００２９】
樹脂Ｂが６０重量％を超えると、溶融樹脂磁石組成物の流動性が低下し、その結果、樹脂磁石組成物中の磁性粒子の配向が阻害され、磁気特性が低下してしまう。また、樹脂Ｂが１５％未満になると、溶融樹脂磁石組成物の流動性が良くなり過ぎ、押出成形では形状が維持できなり、押出性が低下する。
【００３０】
また、樹脂ＡのＭＦＲ（１９０℃、２．１６ｋｇｆ）値が２２０ｇ／１０ｍｉｎ未満の場合は、溶融樹脂磁石組成物の粘度が上昇し、磁性粒子の配向が阻害され、磁気特性が低下し、ＭＦＲ（１９０℃、２．１６ｋｇｆ）値が２８０ｇ／１０ｍｉｎを超えると溶融樹脂磁石組成物の粘度が低下し、押出成形性が悪くなる。更に、ＭＦＲ（１９０℃、２．１６ｋｇｆ）値を２４０〜２６０ｇ／１０ｍｉｎにすることが望ましい。
【００３１】
また、樹脂ＢのＭＦＲ（１９０℃、２．１６ｋｇｆ）値が１８ｇ／１０ｍｉｎ未満の場合は、溶融樹脂磁石組成物の粘度が上昇し、磁性粒子の配向が阻害され、磁気特性が低下し、ＭＦＲ（１９０℃、２．１６ｋｇｆ）値が２２ｇ／１０ｍｉｎを超えると溶融樹脂磁石組成物の粘度が低下し、押出成形性が悪くなる。更に、ＭＦＲ（１９０℃、２．１６ｋｇｆ）値を１９〜２１ｇ／１０ｍｉｎにすることが望ましい。
【００３２】
成形時に印加する配向着磁磁場は、各磁極に要求される磁束密度仕様により適宜選択すればよい。また、要求磁気特性によっては成形時に配向着磁磁場を印加せず、成形後に着磁してもよい。
【００３３】
前記樹脂磁石組成物を用いることにより、押出成形にて成形されたマグネットピースは、クラックがなくなり、クラック起因のマグネットピースの折れが激減し、また磁気特性が向上し、磁束密度が小さいという不良が激減する。
【００３４】
マグネットピースは、図１のような押出成形装置を用いて、注入口から溶融樹脂磁石を、電磁石あるいは永久磁石で、金型に配置した配向着磁用ヨークにより２４０Ｋ・Ａ／ｍ〜２４００Ｋ・Ａ／ｍの磁場を印加しながら押出成形し、磁性粒子を所望の方向に配向着磁し、硬化させ、マグネットピースが得られる。得られたマグネットピースは、軟質塩ビ系樹脂磁石組成物を用いて押出成形されたマグネットピースよりもやや硬くなり、よって寸法精度が良好となり、後加工が不要となり、低コストで高寸法精度のマグネットピースが得られる。
【００３５】
また、本発明は、混合樹脂に対して可とう性向上剤（樹脂Ｃ）を含むことを特徴とするものである。
【００３６】
（５）本発明の第５は、
前記樹脂成分に加えて、可とう性向上剤（樹脂Ｃ）を含むことを特徴とする、本発明の第１〜４のいずれかに記載の押出成形用樹脂磁石組成物、
である。
【００３７】
また、本発明は、混合樹脂に対して水添スチレン系熱可塑性エラストマー（樹脂Ｃ）を１０〜３０重量％添加したことを特徴とするものである。
【００３８】
該水添スチレン系熱可塑性エラストマーを１０重量％未満にすると、添加効果が現れず、  マグネットピースの可とう性が向上せず、また、３０重量％を超えると、溶融樹脂磁石組成物の溶融粘度が上がり、その結果、溶融樹脂磁石組成物内の磁性粒子の配向が阻害され、磁気特性が低下してしまう。よって、水添スチレン系熱可塑性エラストマーを１０〜３０重量％添加することにより、磁気特性を維持しつつ押出成形が安定し、成形物の寸法精度が向上し、クラックも発生せず、また、成形品の可とう性が向上し、折れ等が激減する。更に、上記添加剤の量を１５重量％〜２５重量％とすることが望ましい。
【００３９】
（６）本発明の第６は、
前記可とう性向上剤（樹脂Ｃ）が、水添スチレン系熱可塑性エラストマーを含むことを特徴とする、本発明の第１〜５のいずれかに記載の押出成形用樹脂磁石組成物、、
である。
【００４０】
（７）本発明の第７は、
前記樹脂成分全体１００重量％に対して、
前記水添スチレン系熱可塑性エラストマー（樹脂Ｃ）を１０重量％以上３０重量％以下含むことを特徴とする、本発明の第１〜６のいずれかに記載の押出成形用樹脂磁石組成物、
である。
【００４１】
ここで、磁性粉としては、ＭＯ・ｎＦｅ2Ｏ3（ｎは自然数）で代表される化学式を持つ異方性フェライト磁性粉などがあげられる。式中のＭとして、Ｓｒ、Ｂａまたは鉛などの１種または２種以上が適宜選択して用いられる。
【００４２】
マグネットピースの樹脂分としては、ＪＩＳＫ６９２２−２に規定されたＭＦＲ（１９０℃、２．１６ｋｇｆ）値が２２０〜２８０ｇ／１０ｍｉｎであるエチレンエチルアクリレート共重合体（樹脂Ａ）と、ＭＦＲ（１９０℃、２．１６ｋｇｆ）値が１８〜２２ｇ／１０ｍｉｎであるエチレンエチルアクリレート共重合体（樹脂Ｂ）とを混合した混合樹脂（添加剤含む）である。
【００４３】
また、要求される磁束密度により、強磁性体粉末が等方性希土類磁性粉と異方性フェライト磁性粉との混合磁性粉を使用する。等方性希土類磁性粉と異方性フェライト磁性粉との混合割合は要求される磁束密度により適宜決めればよいが、等方性希土類磁性粉と異方性フェライト磁性粉との割合は、重量比で２：８〜８：２が適切である。等方性希土類磁性粉の割合が２０重量％未満の場合は、等方性希土類磁性粉を混合した効果が発現せず、また、８０重量％を超える場合は、高磁気特性を得ることができるが、樹脂磁石材料が高価となってしまう。
【００４４】
この場合、希土類磁性粉として等方性希土類磁性粉を用いることにより、押出時に印加する磁場によって発生する押出樹脂磁石材料への磁気吸引力をあまり増大させることなく、比較的スムーズに押出成形することが可能となる。
【００４５】
更に、磁性粉として、異方性フェライト磁性粉、等方性フェライト磁性粉、異方性希土類磁性粉（例えばＳｍＦｅＮ系）、等方性希土類磁性粉（例えばＮｅＦｅＢ系）を単独または２種類以上を混合して使用しても良い。
【００４６】
上記に示した単独磁性粉あるいは混合磁性粉の含有率が５０重量％未満では、磁性粉不足により、マグネットピースの磁気特性が低下して所望の磁力が得られにくくなり、またそれらの含有率が９５重量％を超えると、バインダー不足となり成形性が損なわれるおそれがある。
【００４７】
また、本明細書においては、５つのマグネットピースをシャフトに貼り合わせた５極構成のマグネットロールを主に説明しているが、本発明は５極マグネットロールのみに限定されない。すなわち、所望の磁束密度と磁界分布により、マグネットピースの数量を選択し、磁極数や磁極位置も適宜設定すればよい。
【００４８】
さらに、成形と同時に磁場を印加する場合、成形物の脱型性の向上や、成形物のマグカス等のゴミ付着防止やマグネットピースの取り扱い性を容易にするために、成形後金型内あるいは金型外で一旦脱磁し、その後着磁してもよい。
【００４９】
また、押出成形品はマグネットピースの貼り合わせタイプではなく、円筒状のマグネット（磁極数は任意）を当該樹脂磁石組成物で押出成形してもよい。
【００５０】
（８）本発明の第８は、
樹脂および添加剤を含む前記の樹脂成分が、樹脂磁石組成物全体１００重量％に対して５重量％以上５０重量％以下含まれ、かつ、
前記強磁性体粉末が、樹脂磁石組成物全体１００重量％に対して５０重量％以上９５重量％以下含まれることを特徴とする、
本発明の第１〜７のいずれかに記載の押出成形用樹脂磁石組成物、
である。
【００５１】
本発明の押出成形用樹脂組成物は、以下の成形体、樹脂磁石、マグネットローラーを提供することができる。
【００５２】
すなわち、本発明の押出成形用樹脂磁石組成物を含む、成形体を提供することができる。
【００５３】
また、本発明の押出成形用樹脂磁石組成物を含む、成形体が、扇形樹脂磁石である、樹脂磁石を提供することができる。
【００５４】
また、本発明の押出成形用樹脂磁石組成物を含む、扇形樹脂磁石を含む、マグネットローラーを提供することができる。
【実施例】
【００５５】
以下に本発明を実施例および比較例に基づき具体的に説明するが、本発明はこれらに限定されるものではない。
【００５６】
（実施例１）
図３のマグネットピース材料として、磁性粉を９０重量％、樹脂および添加剤を含む樹脂成分を１０重量％とした。
ここで磁性粉として異方性ストロンチウムフェライト磁性粉（ＳｒＯ・６Ｆｅ2Ｏ3：同和鉱業製ＮＦ−３５０）を用いた。
樹脂成分としては、
樹脂としてエチレンエチルアクリレート系樹脂（射出成形用ＥＥＡ樹脂：日本ユニカー製ＰＥＳ−２５０：樹脂Ａ：ＪＩＳＫ６９２２−２に規定されたＭＦＲ（１９０℃、２．１６ｋｇｆ）値＝２５０ｇ／１０ｍｉｎ）３５重量％、
エチレンエチルアクリレート系樹脂（押出成形用ＥＥＡ樹脂：日本ユニカー製ＰＥＳ−２２０：樹脂Ｂ：ＪＩＳＫ６９２２−２に規定されたＭＦＲ（１９０℃、２．１６ｋｇｆ）値＝２０ｇ／１０ｍｉｎ）６０重量％を混合し、
かつ添加剤（安定剤＋滑剤＋可塑剤）を５重量％添加したものを用いた。
これらの磁性粉と混合樹脂（添加剤含む）を混合し、溶融混練し、ペレット状に成形し、このペレットを溶融状態にし、図１の押出成形装置を用いて、２４０Ｋ・Ａ／ｍ〜２４００Ｋ・Ａ／ｍの磁場を印加しながら溶融樹脂磁石の磁性粒子を配向着磁し、図３に示す各マグネットピースを押出成形した。成形されたマグネットピースをシャフト外周面に貼り合わせてマグネットローラを形成した。
【００５７】
マグネットローラ本体部（マグネット部）の外径はφ１３．６（直径１３．６ｍｍ）、マグネット本体部の長さは３２０ｍｍ、シャフトの外径はφ６（直径６ｍｍ）で、シャフトの材質はＳＵＭ２２を使用した。
【００５８】
形成されたマグネットローラの両端軸部を支持し、マグネットローラを回転させながら、マグネットローラの中心から８ｍｍ離れた位置（スリーブ上）にプローブ（磁束密度センサー／Ｂｅｌｌ社製ＳＡＢ４−１８０２）をセットし、ガウスメータ（Ｂｅｌｌ社製９６４０）にてマグネットローラの周方向磁束密度パターンを測定した。
主極磁力（ｍＴ）は、周方向の平均値（長手方向の３カ所での測定値）である。
【００５９】
また、マグネットピースの抗折強度は、万能試験機（島津製作所製ＡＧＳ−Ｈ  ５ｋＮ）で図４のようにマグネットピースを固定治具に固定し矢印の方向へ加圧治具を５０ｍｍ／ｍｉｎのスピードで加圧し、折れるまでのたわみ量を測定し、そのたわみ量により成形品の可とう性を評価した。たわみ量が大きい方が、可とう性良好と判断した。
【００６０】
更に、マグネットピースの外観を目視により、クラックの有無を判断した。
【００６１】
寸法精度の評価方法は、マグネットピースの断面を１ｍｍ程度にスライスし、１０倍の投影機にて所望の寸法（規格）に入っているか否かを判断した。規格中央に入っているものを◎とし、規格内に入っているものを○とし、規格外のものを×とした。
【００６２】
測定結果を表１に示す。
【００６３】
【表１】
2006257245.tif 000003
（実施例２）
混合樹脂（樹脂成分）の内訳を、樹脂Ａを５５重量％、樹脂Ｂを４０重量％とする以外はすべて実施例１と同様に行った。
【００６４】
（実施例３）
混合樹脂（樹脂成分）の内訳を、樹脂Ａを８０重量％、樹脂Ｂを１５重量％とする以外はすべて実施例１と同様に行った。
【００６５】
（実施例４）
混合樹脂（樹脂成分）の内訳を、樹脂Ａを３５重量％、樹脂Ｂを５０重量％とし、更に水添スチレンエラストマー（樹脂Ｃ：ＪＳＲ製ＤＹＮＡＲＯＮ  １３２０Ｐ）を１０重量％添加する以外はすべて実施例１と同様に行った。
【００６６】
（実施例５）
混合樹脂（樹脂成分）の内訳を、樹脂Ａを５０重量％、樹脂Ｂを３５重量％とし、更に水添スチレンエラストマー（樹脂Ｃ：ＪＳＲ製ＤＹＮＡＲＯＮ  １３２０Ｐ）を１０重量％添加する以外はすべて実施例１と同様に行った。
【００６７】
（実施例６）
混合樹脂の内訳を、樹脂Ａを７０重量％、樹脂Ｂを１５重量％とし、更に水添スチレンエラストマー（樹脂Ｃ：ＪＳＲ製ＤＹＮＡＲＯＮ  １３２０Ｐ）を１０重量％添加する以外はすべて実施例１と同様に行った。
【００６８】
（実施例７）
混合樹脂の内訳を、樹脂Ａを３５重量％、樹脂Ｂを３０重量％とし、更に水添スチレンエラストマー（樹脂Ｃ：ＪＳＲ製ＤＹＮＡＲＯＮ  １３２０Ｐ）を３０重量％添加する以外はすべて実施例１と同様に行った。
【００６９】
（実施例８）
混合樹脂の内訳を、樹脂Ａを５０重量％、樹脂Ｂを１５重量％とし、更に水添スチレンエラストマー（樹脂Ｃ：ＪＳＲ製ＤＹＮＡＲＯＮ  １３２０Ｐ）を３０重量％添加する以外はすべて実施例１と同様に行った。
【００７０】
（比較例１）
混合樹脂の内訳を、樹脂Ａを０重量％、樹脂Ｂを９５重量％とする以外はすべて実施例１と同様に行った。
【００７１】
（比較例２）
混合樹脂の内訳を、樹脂Ａを９５重量％、樹脂Ｂを０重量％とする以外はすべて実施例１と同様に行った。
【００７２】
（比較例３）
混合樹脂の内訳を、樹脂Ａを３０重量％、樹脂Ｂを６５重量％とする以外はすべて実施例１と同様に行った。
【００７３】
（比較例４）
混合樹脂の内訳を、樹脂Ａを８５重量％、樹脂Ｂを１０重量％とする以外はすべて実施例１と同様に行った。
【００７４】
（比較例５）
混合樹脂の内訳を、樹脂Ａを３３重量％、樹脂Ｂを５７重量％とし、更に水添スチレンエラストマー（樹脂Ｃ：ＪＳＲ製ＤＹＮＡＲＯＮ  １３２０Ｐ）を５重量％添加する以外はすべて実施例１と同様に行った。
【００７５】
（比較例６）
混合樹脂の内訳を、樹脂Ａを８０重量％、樹脂Ｂを５重量％とし、更に水添スチレンエラストマー（樹脂Ｃ：ＪＳＲ製ＤＹＮＡＲＯＮ  １３２０Ｐ）を１０重量％添加する以外はすべて実施例１と同様に行った。
【００７６】
（比較例７）
混合樹脂の内訳を、樹脂Ａを３０重量％、樹脂Ｂを２５重量％とし、更に水添スチレンエラストマー（樹脂Ｃ：ＪＳＲ製ＤＹＮＡＲＯＮ  １３２０Ｐ）を４０重量％添加する以外はすべて実施例１と同様に行った。
【００７７】
（比較例８）
混合樹脂の内訳を、樹脂Ａを４５重量％、樹脂Ｂを１０重量％とし、更に水添スチレンエラストマー（樹脂Ｃ：ＪＳＲ製ＤＹＮＡＲＯＮ  １３２０Ｐ）を４０重量％添加する以外はすべて実施例１と同様に行った。
【００７８】
実施例１〜３と比較例１、２を比べると、実施例１〜３は成形品にクラックもなく、磁気特性も高いことがわかる。特に比較例２の樹脂Ａ（射出成形用）単独では、溶融粘度が低過ぎ、押出成形不可能となっている。
【００７９】
よって、樹脂Ａと樹脂Ｂを特定の割合で混合することにより、成形品のクラックが無くなり、かつ高い磁気特性を維持できていることがわかる。
【００８０】
実施例１〜３と比較例３、４を比べると、実施例１〜３は成形品にクラックもなく、磁気特性も高いが、比較例３は、磁気特性が低く、比較例４はクラックが発生し、また成形品の寸法精度も悪いことがわかる。
【００８１】
よって、樹脂Ａと樹脂Ｂとの混合比は、樹脂Ａ：樹脂Ｂ＝３５重量％〜８０重量％：６０重量％〜１５重量％が適切であることがわかる。
【００８２】
実施例４〜８と比較例５〜８を比べると、実施例４〜８はクラックも無く、高い磁気特性を維持し、寸法精度と可とう性も良好で、比較例５〜８は磁気特性が低下したり、クラックが発生していることがわかる。
【００８３】
よって、樹脂Ｃの添加量は１０重量％〜３０重量％が適切であることがわかる。
【図面の簡単な説明】
【００８４】
【図１】マグネットピースの押出成形装置
【図２】本発明のマグネットローラの斜視図
【図３】本発明のマグネットローラの断面図
【図４】マグネットピースの抗折強度およびたわみ量の測定を説明する図
【符号の説明】
【００８５】
１    電磁石あるいは永久磁石
２    ヨーク
３    押出成形用金型
４    シリンダー
５    スクリュー
６    樹脂磁石組成物
７    マグネットピース
８    軸部
９    加圧治具
１０  マグネットピース固定治具
１１  マグネットピース固定治具ベース台
１２  マグネットピースたわみ量
【図１】
2006257245.tif 000004
【図２】
2006257245.tif 000005
【図３】
2006257245.tif 000006
【図４】
2006257245.tif 000007